(57)【要約】本発明は、水中で溶解する可食性多層フィルム（１０）に関する。特に、可食性多層フィルム（１０）は、第１の水溶性のフィルム層（１００）と、第１のフィルム層（１００）に少なくとも部分的に直面係合する１つ以上の追加の水溶性のフィルム層（２００）とを持つ。フィルム層（１００，２００）は、ポリエチレンオキシドを単独で含有するポリマー組成、または少なくとも１つの水溶性のポリマーと組み合わせたポリマー組成を含む。可食性多層フィルム（１０）は、層（１００，２００）の間に規定され、有効成分を収容するポケットを含むことができる。水を付加すると、多層フィルム（１０）は溶解し、それによって有効成分を水中に放つ。
2008515403.tif 000002
【特許請求の範囲】
【請求項１】
第１の水溶性のフィルム層と、
前記第１のフィルム層に少なくとも部分的に直面係合する１つ以上の追加の水溶性のフィルム層と、を有し、
前記第１および追加のフィルム層は、ポリエチレンオキシドを単独で備えたポリマー組成、または少なくとも１つの水溶性のポリマーと組み合わせたポリマー組成を有する
ことを特徴とする可食性多層フィルム。
【請求項２】
前記水溶性のポリマーは、ヒドロキシプロピルメチルセルロース、ヒドロキシプロピルセルロース、ナトリウムカルボキシメチルセルロース、ポリデキストロース、およびその組み合わせから成るグループから選択されることを特徴とする請求項１に記載の多層フィルム。
【請求項３】
前記追加のフィルム層は、前記第１のフィルム層に全体的に直面係合することを特徴とする請求項１に記載の多層フィルム。
【請求項４】
前記追加のフィルム層は、前記第１のフィルム層に周囲で直面係合することを特徴とする請求項１に記載の多層フィルム。
【請求項５】
前記第１のフィルム層と前記追加のフィルム層は、前記少なくとも部分的に直面係合することで接続されることを特徴とする請求項１に記載の多層フィルム。
【請求項６】
前記第１のフィルム層と前記追加のフィルム層は、前記少なくとも部分的な直面係合において加熱シールされることを特徴とする請求項５に記載の多層フィルム。
【請求項７】
前記第１のフィルム層と前記追加のフィルム層との間に規定された１つ以上のポケットをさらに有することを特徴とする請求項１に記載の多層フィルム。
【請求項８】
前記１つ以上のポケットに収容された有効成分をさらに有することを特徴とする請求項７に記載の多層フィルム。
【請求項９】
前記有効成分は、食品プロダクト、医薬品、化粧品、薬物、薬剤、解毒剤、ワクチン、抗原またはアレルギー源、口腔洗浄液成分、風味、芳香、酵素、防腐剤、甘味料、着色剤、香辛料、ビタミン、およびそれらの組み合わせから成るグループから選択されることを特徴とする請求項８に記載の多層フィルム。
【請求項１０】
前記有効成分はデキストロメトルファンを有することを特徴とする請求項８に記載の多層フィルム。
【請求項１１】
前記有効成分は粉末を有することを特徴とする請求項８に記載の多層フィルム。
【請求項１２】
前記有効成分は特殊調製粉乳を有することを特徴とする請求項１１に記載の多層フィルム。
【請求項１３】
前記特殊調製粉乳は脂肪成分、炭水化物成分、およびたん白質成分を有することを特徴とする請求項１２に記載の多層フィルム。
【請求項１４】
前記第１のフィルム層と前記追加のフィルム層の一方または両方は、有効成分をさらに有することを特徴とする請求項１に記載の多層フィルム。
【請求項１５】
前記有効成分は、医薬品、化粧品、薬物、薬剤、解毒剤、ワクチン、抗原またはアレルギー源、口腔洗浄液成分、風味、芳香、酵素、防腐剤、甘味料、着色剤、香辛料、ビタミン、およびそれらの組み合わせから成るグループから選択されることを特徴とする請求項１３に記載の多層フィルム。
【請求項１６】
前記ポリエチレンオキシドは、約１００,０００から約９００,０００の分子量を持つことを特徴とする請求項１に記載の多層フィルム。
【請求項１７】
前記ポリエチレンオキシドは、前記ポリマー組成の重量比で約２０％から約５０％の量で存在することを特徴とする請求項１に記載の多層フィルム。
【請求項１８】
前記ヒドロキシプロピルメチルセルロースは、前記ポリマー組成の重量比で約２５％から約５０％の量で存在することを特徴とする請求項２に記載の多層フィルム。
【請求項１９】
前記ヒドロキシプロピルセルロースは、前記ポリマー組成の重量比で約２０％から約７５％の量で存在することを特徴とする請求項２に記載の多層フィルム。
【請求項２０】
前記第１のフィルム層と前記追加のフィルム層は、加えられる可塑剤がないことを特徴とする請求項１に記載の多層フィルム。
【請求項２１】
前記第１のフィルム層と前記追加のフィルム層は、可塑剤をさらに有することを特徴とする請求項１に記載の多層フィルム。
【請求項２２】
前記可塑剤は、前記ポリマー組成の重量比で最大約２０％の量で存在することを特徴とする請求項２１に記載の多層フィルム。
【請求項２３】
前記ポリエチレンオキシドは、前記ポリマー組成の重量比で約１２．５％から約５０％の量で存在することを特徴とする請求項２１に記載の多層フィルム。
【請求項２４】
前記第１のフィルム層と前記追加のフィルム層は、前記ポリマー組成の重量比で約２５％から約７５％の量で存在するヒドロキシプロピルメチルセルロースをさらに有することを特徴とする請求項２１に記載の多層フィルム。
【請求項２５】
前記第１のフィルム層と前記追加のフィルム層は、前記ポリマー組成の重量比で約１２．５％から約７５％の量で存在するヒドロキシプロピルセルロースをさらに有することを特徴とする請求項２１に記載の多層フィルム。
【請求項２６】
前記第１のフィルム層と前記追加のフィルム層は、前記ポリマー組成の重量比で最大約４０％のポリデキストロースをさらに有することを特徴とする請求項１に記載の多層フィルム。
【請求項２７】
前記第１のフィルム層は、組成的に前記追加のフィルム層と同一であることを特徴とする請求項１に記載の多層フィルム。
【請求項２８】
前記第１のフィルム層は、組成的に前記追加のフィルム層と異なっていることを特徴とする請求項１に記載の多層フィルム。
【請求項２９】
前記第１のフィルム層は可食性の酸を有し、そして前記追加のフィルム層は塩基を有することを特徴とする請求項２８に記載の多層フィルム。
【請求項３０】
前記多層フィルムを収容する外側容器をさらに有することを特徴とする請求項１に記載の多層フィルム。
【請求項３１】
前記水溶性のセルロース誘導体ポリマーは、ナトリウムカルボキシメチルセルロースを有することを特徴とする請求項１に記載の多層フィルム。
【請求項３２】
前記ナトリウムカルボキシメチルセルロースは、前記ポリマー組成の重量比で約２５％から約５０％の量で存在することを特徴とする請求項３１に記載の多層フィルム。
【請求項３３】
前記ポリエチレンオキシドは、前記ポリマー組成の重量比で約５０％から約７５％の量で存在することを特徴とする請求項３１に記載の多層フィルム。
【請求項３４】
前記フィルムは、三重フィルム層を有することを特徴とする請求項１に記載の多層フィルム。
【請求項３５】
ａ）１つ以上の室を持つ外側容器と、
ｂ）前記１つ以上の室に収容された１つ以上の可食性二層フィルムと、
を有し、前記二層フィルムは、
ｉ）    第１の水溶性のフィルム層と、
ｉｉ）  前記第１のフィルム層に少なくとも部分的に直面係合する第２の水溶性のフィルム層と、
ｉｉｉ）前記第１のフィルム層と前記第２のフィルム層との間に規定された１つ以上のポケットと、
ｉｖ）  前記１つ以上のポケットに収容された食品プロダクトと、
を有し、前記第１および第２のフィルム層は、
約２０重量％から約５０重量％のポリエチレンオキシドと、
約２５重量％から約５０重量％のヒドロキシプロピルメチルセルロースと、
約２０重量％から約７５重量％のヒドロキシプロピルセルロースと、
最大約２０重量％のポリデキストロースと、
を備えたポリマー組成を有することを特徴とする消費プロダクト。
【請求項３６】
前記食品プロダクトは特殊調製粉乳を有することを特徴とする請求項３５に記載の消費プロダクト。
【請求項３７】
可食性多層フィルムを作る方法であって、
ａ）第１の水溶性のフィルム層を提供する段階と、
ｂ）前記第１のフィルム層に少なくとも部分的に直面係合で第２の水溶性のフィルム層を配置する段階と、
ｃ）直面係合で各フィルム層を共にシールする段階と、
ｄ）任意選択的に、前記第２のフィルム層に少なくとも部分的に直面係合する追加の水溶性のフィルム層を配置して、前記第２の層に前記追加の層をシールする段階と、
ｅ）段階ｄ）を要求通りに繰り返す段階と、
を有し、前記第１、第２、および追加のフィルム層は、ポリエチレンオキシドを単独で備えたポリマー組成、または少なくとも１つの水溶性のポリマーと組み合わせたポリマー組成を有する
ことを特徴とする方法。
【請求項３８】
前記各フィルム層をシールする段階は、各フィルム層をシールするために熱を適用する段階を有することを特徴とする請求項３７に記載の方法。
【請求項３９】
前記各フィルム層をシールする段階は、少なくとも３つの側部でフィルム層をシールする段階を有することを特徴とする請求項３７に記載の方法。
【請求項４０】
前記各フィルム層をシールする段階は、各フィルム層を周囲でシールする段階を有することを特徴とする請求項３７に記載の方法。
【請求項４１】
前記第１のフィルム層に少なくとも部分的に直面係合で第２の水溶性のフィルム層を配置する段階の前に、前記第１のフィルム層に有効成分を適用する段階をさらに有することを特徴とする請求項３７に記載の方法。
【請求項４２】
前記有効成分は食品プロダクトを有することを特徴とする請求項４１に記載の方法。
【請求項４３】
前記第１の水溶性のフィルム層を提供する段階は、複数のキャビティの上に第１の水溶性のフィルム層を配置する段階を有することを特徴とする請求項３７に記載の方法。
【請求項４４】
前記複数のキャビティに配置された第１の水溶性のフィルム層に真空を適用する階段をさらに有することを特徴とする請求項４３に記載の方法。
【請求項４５】
ａ）  可食性多層フィルムを提供する段階であって、該可食性多層フィルムが、
ｉ）    第１の水溶性のフィルム層と、
ｉｉ）  前記第１のフィルム層に少なくとも部分的に直面係合する１つ以上の追加の水溶性のフィルム層と、
ｉｉｉ）前記第１のフィルム層と前記追加のフィルム層との間に規定された１つ以上のポケットと、
ｉｖ）  前記１つ以上のポケットに収容された食品プロダクトと、
を有し、その状況で前記第１および前記追加のフィルム層が、ポリエチレンオキシドを単独で備えたポリマー組成、またはナトリウムカルボキシメチルセルロースと組み合わせたポリマー組成を有するようにする段階、
ｂ）  前記多層フィルムに高温の水を加える段階、および、
ｃ）  前記多層フィルムが高温の水中で溶解するのに応じて、食品プロダクトを放出する段階と、
を有することを特徴とする、高温の流動食プロダクトを作製する方法。
【請求項４６】
第１の水溶性のフィルム層と、
前記第１のフィルム層に少なくとも部分的に直面係合する１つ以上の追加の水溶性のフィルム層と、を有し、
前記第１および追加のフィルム層は、第１のガラス転移温度を持った第１の水溶性のポリマーと、前記第１のガラス転移温度より少なくとも約２０℃高い第２のガラス転移温度を持った第２の水溶性のポリマーとを備えたポリマー組成を有する
ことを特徴とする可食性多層フィルム。
【請求項４７】
前記ポリマー組成は、約３０℃より高い第３のガラス転移温度を持つことを特徴とする請求項４６に記載の多層フィルム。
【請求項４８】
前記第２のガラス転移温度は、前記第１のガラス転移温度より少なくとも約５０℃高いことを特徴とする請求項４６に記載の多層フィルム。
【請求項４９】
第１の水溶性のフィルム層と、
前記第１のフィルム層に少なくとも部分的に直面係合する１つ以上の追加の水溶性のフィルム層と、を有し、
前記第１および追加のフィルム層は、ある融解温度を持った第１の水溶性のポリマーと、前記融解温度より少なくとも約１０℃高いガラス転移温度を持った第２の水溶性のポリマーとを備えたポリマー組成を有する
ことを特徴とする可食性多層フィルム。
【請求項５０】
第１の水溶性のフィルム層と、
前記第１のフィルム層に少なくとも部分的に直面係合する１つ以上の追加の水溶性のフィルム層と、を有し、
前記第１および追加のフィルム層は、ポリエチレンオキシドを単独で備えたポリマー組成、または少なくとも１つの水溶性のポリマーと組み合わせたポリマー組成を有し、その状況で、前記多層フィルム層は厚さと組成的含有量において均一である
ことを特徴とする可食性多層フィルム。
【発明の詳細な説明】
【技術分野】
【０００１】
本発明は、水中で溶解する可食性多層フィルムに関する。可食性多層フィルムは、口腔内に供給するための有効成分を含むことができる。あるいは、多層フィルムは、例えば粉末の特殊調製粉乳のような有効成分を収容する層の間にポケットを規定するようにできる。水を加えると、多層フィルムは溶解して、それによって有効成分を水中に放出する。
【背景技術】
【０００２】
所定の量の薬物、食品プロダクト（製品）、および関連する消費品目を包装することがしばしば好まれる。このような消費プロダクト（製品）は習慣的に消費の前に除去され、かつ廃棄されるべき包装体で包装される。
【発明の開示】
【発明が解決しようとする課題】
【０００３】
本発明は水に溶解すると共に、可食性のフィルムを提供する。このようなフィルムは、口腔内に直接有効成分を供給するため、またはその代わりに、後ほど水と混合される消費プロダクトを包装するために使うことができる。本発明のフィルムは水中に溶解し、そしてそのプロダクトは消費することができる。それによって本発明のフィルムは、従来の技術の欠点を克服する。
【課題を解決するための手段】
【０００４】
本発明のいくつかの実施の態様によれば、
第１の水溶性のフィルム層と、前記第１のフィルム層に少なくとも部分的に直面係合する１つ以上の追加の水溶性のフィルム層と、を有し、前記第１および追加のフィルム層は、ポリエチレンオキシド（またはポリエチレンオキサイド）を単独で含有するポリマー組成、または少なくとも１つの水溶性のポリマー（高分子化合物）と組み合わせたポリマー組成を含むことを特徴とする可食性多層フィルム、が提供される。
【０００５】
他の実施の態様によれば、
ａ）１つ以上の室を持つ外側容器と、
ｂ）前記１つ以上の室に収容された１つ以上の可食性二層フィルムと、
を有し、前記二層フィルムは、
ｉ）    第１の水溶性のフィルム層と、
ｉｉ）  前記第１のフィルム層に少なくとも部分的に直面係合する第２の水溶性のフィルム層と、
ｉｉｉ）前記第１のフィルム層と前記第２のフィルム層との間に規定された１つ以上のポケットと、
ｉｖ）  前記１つ以上のポケットに収容された食品プロダクトと、
を含み、前記第１および第２のフィルム層は、約２０重量％から約５０重量％のポリエチレンオキシドと、約２５重量％から約５０重量％のヒドロキシプロピルメチルセルロースと、約２０重量％から約７５重量％のヒドロキシプロピルセルロースと、最大約２０重量％のポリデキストロースと、
を含有するポリマー組成を含むことを特徴とする消費プロダクトが提供される。
【０００６】
他の実施の態様によれば、可食性多層フィルムを作る方法であって、
ａ）第１の水溶性のフィルム層を提供する段階と、
ｂ）前記第１のフィルム層に少なくとも部分的に直面係合で第２の水溶性のフィルム層を配置する段階と、
ｃ）直面係合で各フィルム層を共にシールする段階と、
ｄ）任意選択的に、前記第２のフィルム層に少なくとも部分的に直面係合する追加の水溶性のフィルム層を配置して、前記第２の層に前記追加の層をシールする段階と、
ｅ）段階ｄ）を要求通りに繰り返す段階と、
を含み、前記第１、第２、および追加のフィルム層は、ポリエチレンオキシドを単独で含有するポリマー組成、または少なくとも１つの水溶性のポリマーと組み合わせたポリマー組成を含む
ことを特徴とする方法が提供される。
【０００７】
さらに他の実施の態様によれば、
ａ）  可食性多層フィルムを提供する段階であって、該可食性多層フィルムが、
ｉ）    第１の水溶性のフィルム層と、
ｉｉ）  前記第１のフィルム層に少なくとも部分的に直面係合する１つ以上の追加の水溶性のフィルム層と、
ｉｉｉ）前記第１のフィルム層と前記追加のフィルム層との間に規定された１つ以上のポケットと、
ｉｖ）  前記１つ以上のポケットに収容された食品プロダクトと、
を含み、その状況で前記第１および前記追加のフィルム層が、ポリエチレンオキシドを単独で含有するポリマー組成、またはナトリウムカルボキシメチルセルロースと組み合わせたポリマー組成を含むようにする段階、
ｂ）  前記多層フィルムに高温の水を加える段階、および、
ｃ）  前記多層フィルムが高温の水中で溶解するのに応じて、食品プロダクトを放出する段階と、
を含むことを特徴とする、高温の流動食プロダクトを作製する方法が提供される。
【０００８】
他の実施の態様によれば、第１の水溶性のフィルム層と、前記第１のフィルム層に少なくとも部分的に直面係合する１つ以上の追加の水溶性のフィルム層と、を有し、前記第１および追加のフィルム層は、第１のガラス転移温度を持った第１の水溶性のポリマーと、前記第１のガラス転移温度より少なくとも約２０℃高い第２のガラス転移温度を持った第２の水溶性のポリマーとを含有するポリマー組成を含むことを特徴とする可食性多層フィルムが提供される。
【０００９】
他の実施の態様によれば、第１の水溶性のフィルム層と、前記第１のフィルム層に少なくとも部分的に直面係合する１つ以上の追加の水溶性のフィルム層と、を含み、前記第１および追加のフィルム層は、ある融解温度を持った第１の水溶性のポリマーと、前記融解温度より少なくとも約１０℃高いガラス転移温度を持った第２の水溶性のポリマーとを含有したポリマー組成を含むことを特徴とする可食性多層フィルムが提供される。
【００１０】
さらに他の実施の態様によれば、第１の水溶性のフィルム層と、前記第１のフィルム層に少なくとも部分的に直面係合する１つ以上の追加の水溶性のフィルム層と、を含み、前記第１および追加のフィルム層は、ポリエチレンオキシドを単独で含有するポリマー組成、または少なくとも１つの水溶性のポリマーと組み合わせたポリマー組成を含む。好ましくは、本発明の多層フィルム層は厚さと組成的含有量において均一である。
【発明を実施するための最良の形態】
【００１１】
本発明は水中で溶解する可食性多層フィルムに関する。多層フィルムは、口腔内に直接有効成分を供給するために使うことができる。例えば、いくつかの実施形態において、フィルムは口腔内に直接置くよう設計される。使用者の唾液は可食性多層フィルムを溶解させ、それによって有効成分が口腔内に放出される。２つ以上のフィルムの層を、所望の特性に依存して同一にするか、または異ならせることができる。
【００１２】
他の実施形態において、ポケットが多層フィルムの２つ以上の層の間に規定される。これらのポケットは、例えば薬、食物、または粉末の特殊調製粉乳のような有効成分を収容することができる。水を加えると、多層フィルムは溶解し、それによってポケットに含まれた有効成分を水中に放出する。これらの多層フィルムは、それに対して水を付加するための外側容器の室の中に収容されうる。
【００１３】
特に、本発明は、第１の水溶性のフィルム層と、１つ以上の追加の水溶性のフィルム層と、を含む可食性多層フィルムを提供する。２つ以上のフィルム層は、互いに少なくとも部分的に直面係合する。特に好ましい一実施形態は二層フィルムである。好ましくは、各層は、互いにシール可能か、または可溶性である。特に好ましい実施形態において、各層は加熱シール可能である。
【００１４】
いくつかの実施形態、特に加熱シール可能な実施形態において、各フィルム層は、異なった溶解温度またはガラス転移温度（軟化点温度）を持ったポリマーを含有するポリマー組成を含む。異なった溶解温度またはガラス転移温度を持ったポリマーを含むことによって、強度、引き裂き抵抗、柔軟性、溶解性、およびシール性のような所望のフィルム特性は、変化に富むか、および／または、均衡がとれるようにすることができる。
【００１５】
さらに具体的には、高いガラス転移温度を持ったポリマーは、フィルムに、強度と引き裂き抵抗のようなある特定の所望の特性を提供する。しかしながら、高いガラス転移温度ポリマーの軟化点または粘着点は、所望の温度範囲においてシールすることを可能にするほどに十分低くないかもしれない。従ってこれらのポリマーはシールすための可塑化を必要とする。従来の可塑剤はこのようなポリマーに低いガラス転移温度を付与してシールを可能にすることができるが、可塑剤は狭いシール温度範囲を提供する傾向がある。
【００１６】
そのようなものとして、より高いガラス転移温度ポリマーをより低いガラス転移温度を持った他のポリマーと混合することが望まれうる。低いガラス転移温度を持ったポリマーは、フィルムに良好なシール特性を与える。特に、低いガラス転移温度ポリマーは、より低い温度において融解または軟化する。それによってフィルム層は所望の温度範囲において互いにシールまたは融合するのに十分粘くなる。より高いガラス転移温度ポリマーと混合される時、ポリマー組成の全体的な融解温度は、熱の適用下でシールが形成されて各層を融解させつつ接続できるように低下される。高いガラス転移温度ポリマーの強度と引き裂き抵抗の特性も維持される。
【００１７】
そうでない場合、ポリマー組成のガラス転移温度をシールを可能にするのに十分であるほどに下げるためには、可塑剤が必要となりうる。しかしながら、上記のような可塑剤は、フィルムが好ましい程度に融解するシール範囲としては狭いものを提供する。シール限界の制御は、特にフィルム層がその間に形成されたポケット中に有効成分を含む時には、重要である。従って、低いガラス転移温度ポリマーは、より広いシール範囲を備えた良好なシール可能性を提供するので、好ましい。そのために、ガラス転移温度の高いポリマーと低いポリマーの組み合わせは、とりわけ強度、引き裂き抵抗、溶解性、およびシール性のフィルム特性を均衡させる。
【００１８】
このことは、使用前に破れることなく、それにもかかわらず水と混合される時には急速かつほとんど完全に溶解するような、消費物または同種のものを含有するのに十分強い多層フィルムを提供する。さらに具体的に、いくつかの実施形態においては、水と混合される時に急速に、そして十分または完全に溶ける食品プロダクトのような有効成分を含む多層フィルムを備えることが好ましい。これにより、フィルムの有効含有物を、水との混合物を形成するように放出することができるようになる。この混合物は均質であるか、またはいくつかの攪拌を必要とするかもしれないが、それでもなお、わずかのフィルム粒子が残るか、あるいは全く残らない状態で、液体消費物を提供する。
【００１９】
従ってポリマー組成は、例えば０℃より低いような低いガラス転移温度を持った少なくとも１つのポリマーを、より高いガラス転移温度を持ったポリマーと組み合わせて含むことができる。より高いガラス転移温度ポリマーは約２０℃を超える温度、好ましくは約５０℃を超える温度、いくつかの実施形態では第１のポリマーよりも約１５０℃高い温度とすることができる。
【００２０】
他の実施形態において、第１のポリマーは、高いガラス転移温度ポリマーのガラス転移温度よりも少なくとも１０℃低い溶解温度を持つ。
【００２１】
上記の観点では、本発明のいくつかの実施形態はポリマー組成にポリエチレンオキシドを含むことができ、それは低いガラス転移温度を持つ。ポリエチレンオキシドのガラス転移温度は０℃より低い。好ましくは、ポリエチレンオキシドは約−３０℃のガラス転移温度を持つ。さらに、ポリエチレンオキシドは約６５〜７０℃の溶解温度範囲を持っている。そのようなものとして、ポリエチレンオキシドは低い溶解温度とガラス転移温度を持ち、それは本発明のフィルムに良好なシール可能性を提供する。
【００２２】
本発明のフィルムで使われるポリエチレンオキシドの分子量は約１００、０００から約８百万の範囲が可能である。好ましくは、ポリエチレンオキシドの分子量は約１００、０００から約９００、０００の範囲である。さらに、２００４年５月２８日に出願され、その内容がここに参照として組み入れられた出願人による米国同時継続特許出願第１０／８５６，１７６号明細書に記載されているように、異なった分子量のポリエチレンオキシドのブレンドも使用することができる。
【００２３】
ポリエチレンオキシドは、単独で、またはより高いガラス転移温度を持った水溶性のポリマー、例えば−それに限定されないが−水溶性のセルロース誘導体ポリマーなどと組み合わせて、使うことができる。このようなセルロース誘導体ポリマーを単独で使うことは、シールのための可塑化が必要であるために好ましくないけれども、ポリエチレンオキシドのようなある特定の他のポリマーと組み合わせると、それは良好な強度、引き裂き抵抗、およびシール可能性を提供する。特に、ポリエチレンオキシドは、これらのフィルムにおいてポリマー的な可塑剤の役割をする。それは、ポリマー組成に低い溶解温度またはガラス転移温度を提供し、セルロース誘導体ポリマーのより高いガラス転移温度をオフセット(offset)させる。この組み合わせにより、フィルム層がシールにとって十分な粘着性を得ることを可能にする。故に、ポリエチレンオキシドを他の水溶性のポリマーと混合することは好ましい。
【００２４】
特に適切なセルロース誘導体ポリマーはヒドロキシプロピルメチルセルロース、ヒドロキシプロピルセルロース、およびカルボキシメチルセルロースである。ヒドロキシプロピルメチルセルロースは約１６０℃＋／−１０℃のガラス転移温度を持っている。従って、ヒドロキシプロピルメチルセルロースはフィルムに対して強度と引き裂き抵抗を提供する。ヒドロキシプロピルセルロースは約１００〜１５０℃に軟化点範囲を持っている。カルボキシメチルセルロースは、溶解点もガラス転移温度も持たないが、約２２７℃で分解が始まる。セルロース誘導体ポリマーは単独でフィルムに組み入れることができ、または互いに組み合わせることができる。他の適切な水溶性のポリマーはポリデキストロースである。
【００２５】
上記のようにいくつかの実施形態において、ポリエチレンオキシドはヒドロキシプロピルメチルセルロースおよびヒドロキシプロピルセルロースのうちの１つ、または両方と組み合わせて使うことができる。ポリエチレンオキシドはポリマー組成の重量比で約２０％から約５０％の量が存在できる。ヒドロキシプロピルメチルセルロースはポリマー組成の重量比で約２５％から約５０％の量が存在でき、および／または、ヒドロキシプロピルセルロースはポリマー組成の重量比で約２０％から約７５％の量が存在できる。このようなフィルムは加えるべき可塑剤がいらないようにでき、ポリエチレンオキシドの、またヒドロキシプロピルセルロースのある程度の、低いガラス転移温度は柔軟性および良好なシール性の両方を提供する。
【００２６】
本発明のいくつかの実施形態において、フィルムの融解温度を下げるために可塑剤を加えることは好ましくありうる。ポリマー組成の重量比で最大約２０％の量の可塑剤の混和は、さらに少ない量のポリエチレンオキシドのような可塑性ポリマーを可能にするが、依然としてフィルムをシールすることは可能である。このような実施形態において、ポリエチレンオキシドは、ポリマー組成の重量比で約１２．５％から約５０％の量が存在できる。ヒドロキシプロピルメチルセルロースは、重量比で約２５％から約７５％の量が存在でき、また、ヒドロキシプロピルセルロースは、ポリマー組成の重量比で約１２．５％から約７５％の量が存在できる。
【００２７】
本発明のいくつかの実施形態において、ポリマー組成はポリエチレンオキシドとナトリウムカルボキシメチルセルロースを含む。このような実施形態において、ポリエチレンオキシドはポリマー組成の重量比で約２５％から約１００％までの量が存在することができ、ナトリウムカルボキシメチルセルロースはポリマー組成の重量比で０％を超えて約７５％までの量が存在できる。このような実施形態で一層好ましくは、ポリエチレンオキシドは約５０％から約７５％の量が存在でき、また、ナトリウムカルボキシメチルセルロースはポリマー組成の重量比で約２５％から約５０％の量が存在できる。
【００２８】
室温または低温水、すなわち５０℃未満で混合される場合、ここで説明した多層フィルムは溶解する。本発明のいくつかの実施形態は、高温の水、例えば約５０℃を超える温度、特に約７０〜８０℃の水と混合される場合にも溶解する。これらのフィルムは低温水系よりも高温の水での方がより急速に溶解する。
【００２９】
さらに具体的には、ヒドロキシプロピルメチルセルロースとヒドロキシプロピルセルロースを含んだフィルムは、通常、室温または低温水中で溶解する。高温の水と混合される時のこれらのポリマーはゲル化するので、内部に十分に溶解可能ではない。しかしながら、ポリエチレンオキシドを含む本発明のフィルムは、室温／低温、および高温の水の系の、両方で溶解する。さらに、ナトリウムカルボキシメチルセルロースは、室温／低温、および高温の水で溶解するフィルムを形成するのに使うことができる。ヒドロキシプロピルメチルセルロースおよびヒドロキシプロピルセルロースとは異なり、ポリエチレンオキシドとナトリウムカルボキシメチルセルロースのフィルムは高温の水でゲル化しない。このようなフィルムは低温水よりも高温の水でさらに一層急速に溶解する。フィルムを溶かすこのような高温の水は、高温の飲物やスープのような食品プロダクト、同様に睡眠薬、鎮咳感冒薬などにとって特に好ましい。
【００３０】
例えば、ポリエチレンオキシド単独、またはナトリウムカルボキシメチルセルロースとの組み合わせたポリマー組成を持ったフィルムは、低温水中で約２０〜３０秒で溶解するが、高温の水中、例えば約７０〜８０℃では、２０秒未満、また多くの場合１０秒未満で溶解する。
【００３１】
本発明のフィルムにポリデキストロースを加えることも好ましくありうる。ポリデキストロースは充填剤および溶解度エンハンサー（強化剤)として働く水溶性のポリマーであり、つまり、フィルムのシール性を妥協することなくフィルムの溶解時間を増加させる。ポリデキストロースは、ポリマー組成の重量比で最大約４０％の量が存在でき、さらに好ましくは重量比で最大約２０％の量が存在できる。
【００３２】
本発明のいくつかの実施形態において、多層フィルムを形成する２つ以上のフィルム層は組成的に同一である。それぞれのフィルム層は同じポリマー組成と何らかの任意選択的成分を含む。
【００３３】
他の実施形態においては、２つ以上のフィルム層が異なる。各層は、何らかの方式、異なるポリマー、有効成分、風味、または他の任意選択的な要素のようなものにおいて、組成的に異なることができる。
【００３４】
例えば、一のフィルム層またはフィルムポケットの中に可食性の酸を、そして他のフィルム層またはフィルムポケットに塩基を組み入れることによって、口中に置かれる時に気泡を発するフィルムが提供される。そのフィルムが消費される時、唾液によりフィルムが溶解し、そして酸と塩基が反応して泡立ちを提供する。あるいは、酸と塩基がコーティングによって分離されるようにし、単一の層に存在するようにできる。適切な可食性の酸はクエン酸、リン酸、酒石酸、リンゴ酸、アスコルビン酸、およびその組み合わせを含むが、それらに限定されない。適切な塩基はアルカリ金属炭酸塩、アルカリ金属重炭酸塩、アルカリ土類金属炭酸塩、アルカリ土類金属重炭酸塩、およびその組み合わせを含むが、それらに限定されない。
【００３５】
各層は、異なった大きさ、形状、または厚さなど、物理的に異なるようにもできる。例えば、フィルム層は円形、正方形、または長方形とすることができる。異なった厚さのフィルム層を制御された放出多層フィルムを作るために使うことができる。制御された放出フィルムについては、２００２年２月１４日に出願され、その内容がここに参照として組み入れられた出願人による米国同時継続特許出願第１０／０７４，２７２号明細書に一層完全に記載されている。
【００３６】
上記のように、多層フィルムは同一または異なりうる２つ以上のフィルム層を含む。いくつかの二層の実施形態においては、図１および図２に示すように、フィルム１０は第１のフィルム層１００と第２のフィルム層２００を持つ。フィルム層１００および２００は、図２に示すように互いに全体的に直面係合する。いくつかの実施形態において、多層フィルムは、図２ａに示す３層フィルムのように２つ以上の層を持つ。
【００３７】
本発明の他の実施形態においては、図３、図４、および図５に示すように、第１および第２のフィルム層１００および２００が互いに部分的に直面係合する。部分的な直面係合は、フィルム２０の周囲で可能である。フィルム層は周囲の係合によって接続またはラミネートされうる。従って、ポケット３００は、図４および図５に見られるようにフィルム層１００と２００との間に規定される。あるいは、図６に示すように、フィルム層１００と２００との間に多数のポケットを形成することができる。有効成分は、多層フィルムの溶解の際の放出のために１つ以上のポケット３００の中に収容することができる。
【００３８】
他の実施形態においては、図７に示すように、フィルム３０は、それ自体に対して折り返された単一のフィルムとして、層１００と２００を持った二層フィルムを形成することができる。上記の実施形態のように、２つのフィルム層１００と２００は、それらの間にポケットを規定することができ、そしてそれは有効成分を収容することができる。フィルム層１００と２００は、図７に示すように折り目１２０が第４の側部を形成する状態で、直面係合ポイント１１０において３つの側部で接続することができる。
【００３９】
さらに他の実施形態においては、フィルム層にギャザーまたはひだを付け、袋またはチューブのような一様な球形または円筒形を形成することができる。フィルム層は、開口部を閉じてシールされた筐体を形成するためのギャザーポイントにおいて接続されるか、または共にシールされうる。
【００４０】
本発明によれば、フィルム層は、それらの少なくとも部分的に直面係合するポイントにおいて接続することができる。フィルム層は当技術分野の当業者に知られたいかなる方法でも接続することができる。例えばフィルム層は、熱、および／または、圧力を使ってラミネートされ、各層をシールすることができる。各フィルム層を共に加熱シールするためには、低温で軟化するので低いガラス転移温度を持ったポリマーの混合が好ましい。
【００４１】
あるいは、フィルム層は、ポリマー組成のガラス転移温度とは無関係に、接着剤または溶剤で共に接合することができる。
【００４２】
フィルム層は、とりわけ矩形や円形のエッジなど、いかなる形状でもシールすることができる。いくつかの実施形態においては、このようなラミネーションが厚いフィルム厚さと潜在的に遅い溶解時間を作るように、係合するポイント、すなわち融着またはシールするエリアが最小となるように賢明に選ばれる。さらに、フィルムの集積および／または緻密化は、特にある特定の形状、例えば、ラミネーションするエリアで溶解するのが遅いシャープなエッジ形状において、起こりうる。そのようなものとして、ラミネーションするエリアの量を制限し、溶解時間と速度を速めるためには、いくつかの実施形態において、丸いエッジが好まれうる。勿論、溶解時間は、とりわけ、フィルムの構造的および物理的特性、溶剤、使われる有効成分、およびフィルムが溶解させられる温度とも関わる。
【００４３】
フィルムポケットの中に収容される有効成分は、食品プロダクト、医薬品および化粧品有効成分、薬物、薬剤、抗原またはブタクサ等の花粉のようなアレルギー源、胞子、微生物、種子、口腔洗浄液成分、風味、芳香、酵素、防腐剤、甘味料、着色剤、香辛料、ビタミンおよび栄養補助食品、さらにそれらの組み合わせを、制限なく含む。適切な有効含有物については、いずれもその内容がここに参照として組み入れられた、２００２年２月１４日に出願された出願人による米国同時継続特許出願第１０／０７４，２７２号明細書、２００４年１月３０日に出願された第１０／７６８，８０９号明細書、および２００４年５月２８日に出願された第１０／８５６，１７６号明細書に一層完全に記載されている。
【００４４】
いくつかの実施形態においては、有効成分は粉末のような粒子状物質とすることができる。適切な粉末の有効成分の例としては、飲料およびスープのような食品プロダクト、とりわけ特殊調製粉乳を含む。水と混合されると多層フィルムは溶解して、粉末の有効成分は水中に放出され、そして液体の形態に再構成される。
【００４５】
特殊調製粉乳は、いずれもその内容がここに参照として組み入れられた、米国特許第６，０９９，８７１号明細書、米国特許第６，４３６，４６４号明細書、米国特許第６，０７７，５５８号明細書、米国特許第５，４２２，１２７号明細書、米国特許第５，５８９，３５７号明細書、米国特許第５，４０５，６３７号明細書、米国特許第６，２９４，２０６号明細書、米国特許第６，４７２，００３号明細書、米国特許第６，４９５，５９９号明細書、米国特許第６，５８９，５７６号明細書、米国特許第６，５９６，３０２号明細書、に記載されているように、一般に、脂肪、炭水化物、およびたん白質の成分、そしてさらにビタミンおよびミネラルのような他の任意選択的な成分を含んでいる。適切な粉末の特殊調製粉乳の例は、（Mead Johnsonによって生産された）ENFAMILおよび（Abbott Laboratoriesによって生産された）SIMILACという名称で販売された製品である。
【００４６】
本発明のいくつかの実施形態においては、フィルム層自体に上述のような有効成分を組み入れることが好ましくありうる。有効成分は、フィルム層を準備するのに応じてフィルム母材に組み入れることができ、そしてそのプロセスは、上記で参照した米国特許出願第１０／０７４，２７２号明細書、第１０／７６８，８０９号明細書、および第１０／８５６，１７６号明細書に一層完全に記載されている。フィルム層内の有効成分は、多層フィルムのポケットに含有される有効成分と同じであるか、または異なっていてもよい。
【００４７】
上記で参照した米国特許出願第１０／０７４，２７２号明細書、第１０／７６８，８０９号明細書、および第１０／８５６，１７６号明細書に記載されているように、様々な任意選択的な成分もフィルム層に組み入れることができる。これらは、とりわけ、消泡剤、顔料、着色剤、甘味料、および香料、を制限なく含むことができる。
【００４８】
本発明の多層フィルムは外側容器に収容することができる。さらに詳細には、外側容器は、多層フィルムが収容された、何らかの形状かサイズの１つ以上の室を持つことができる。例えば特殊調製粉乳を含んだ多層フィルムの場合、外側容器は、ここで説明したどれかのフィルムを収容する使い捨てまたは再利用可能な、図８に示すような哺乳ビン４００とすることができる。この哺乳ビンは従来の何らかの哺乳ビンとすることができ、または使い捨てのビニール袋か同種のものから形成することができる。
【００４９】
外側容器５００は、図９に示すように多数の室５１０および５２０を含むことができ、複数の多層フィルムを収容する。図９に示すように、外側容器５００は蓋５３０を備えることができる。蓋５３０は使用前に容器をシールすることができ、そして開くために引き戻すことができる。外側容器５００は、室５１０と５２０を分離するよう適合させることもできる。例えば、容器は室５４０を分離するポイントにおいてミシン目を入れることができる。
【００５０】
いくつかの実施形態においては、外側容器は本発明の他の多層フィルムとすることができる。このような実施形態においては、一の可食性フィルムが他の可食性フィルムを収容する。
【００５１】
従って、本発明のいくつかの実施形態は、１つ以上の本発明の多層フィルムを収容した上記のような外側容器を含んだ消費プロダクトを対象とする。この多層フィルムは、とりわけ、特殊調製粉乳、栄養および食餌療法用補助食品、減量プロダクト、および栄養補給食品プロダクトのような食品プロダクトを含むことができるが、それらに制限されない。
【００５２】
本発明は可食性多層フィルムを作る方法をも対象とする。特に、上述したような第１の水溶性のフィルム層が提供される。１つ以上の追加の水溶性のフィルム層は、第１のものと同じかまたは異なるものであるが、第１の層と少なくとも部分的に直面係合する状況で配置される。第１および追加の層は、対面係合状態で共にシールされる。好ましくは、加熱シールが、任意選択としての圧力の使用の下に形成される。
【００５３】
層が全体的な対面係合にある時、それらは多層フィルムを形成するために共に全体的にラミネートさせることができる。
【００５４】
各層がフィルム層の周囲において部分的に直面係合する時、各層は周囲で共にシールされ、そしてさらに多ポケットの実施形態のような場合、周囲より内部の領域がシールされうる。それによって、ポケットはフィルム層の間に規定される。いくつかの実施形態においては、第１の層上に追加のフィルム層を配置する前に、有効成分が第１のフィルム層に適用される。多ポケットの実施形態においては、異なった有効成分を異なったポケットに含めることができる。これらの有効成分は、異なった時間、または異なった温度やｐＨのような異なった条件で溶解することができる。
【００５５】
有効成分は粉末の形態とすることができ、第１のフィルム層に振り掛けるか、またはその層にスプレーするかブラッシングすることで塗布できるコーティングに振り掛けることができる。追加のフィルム層が付けられると、各層は共にシールされ、それによって層の間のポケットに活成部分を収容する。複数の追加のフィルム層を類似の方法で適用することができる。
【００５６】
さらに詳細には、第１のフィルム層は、最終のフィルムプロダクトの所望の形状をした複数のキャビティを持っているモールドに提供することができる。キャビティに配置される第１のフィルム層に真空を適用することができる。続いて、有効成分をキャビティに付加することができ、その次に追加のフィルム層をその最上部に付けることができる。所望の位置において各フィルム層を共にシールするように、熱および／または圧力を適用することができる。
【００５７】
あるいは、上記のような水溶性のフィルムが提供され、次にそのフィルムがそれ自体に折り重ねられ、それによって２つのフィルム層が作られる。次にフィルム層は、少なくとも部分的な直面係合の下にそれらが共にシールされる。直面係合が層の周囲にある場合、結果的にこのフィルムは３つの側部でシールされる。
【００５８】
［実施例］
［実施例Ａ〜Ｄ］
本発明の水溶性のフィルム組成を表１に記載した各量を使って準備した。
【００５９】
【表１】
2008515403.tif 000003
【００６０】
表１に記載した成分を、均一な混合が達成されるまで混合によって組み合わせた。従って、この混合物は含有物が均一となった。この混合物を組成Ａ、Ｂ、Ｃ、およびＤに分けた。組成Ａは７１．９８ｇであったのに対し、組成Ｂ〜Ｄはそれぞれ３５．９９ｇであった。次に、以下の成分を、表２に記載した各量だけ、組成Ａ〜Ｄに加えた。
【００６１】
【表２】
2008515403.tif 000004
【００６２】
組成Ａから組成Ｄのそれぞれに対する上記成分を均一な混合が達成されるまで混合することによって組み合わせ、次に、２５０ミクロンに設定したマイクロメーターで調節可能なウェッジバーを備えたＫコントロールコータ(K-Control Coater)(RK Print Coat Instruments, Ltd.製)を使ってリリースペーパー上でフィルムにキャスティングした。Ｋコントロールコータのウェッジバーは、設定間隔と等しい湿った膜厚を作り出す調節可能な展開ブレードである。この設定間隔は、ある均一な厚さのフィルムが作られるようにマイクロメーターで制御される。いくらかの膜厚を選択することができる。この実施例では、ウェッジバーは２５０ミクロンに設定して、そのレベルで均一な厚さを有するフィルムを作ることになる。
【００６３】
このフィルムを約１４分の間、８０℃で約４％の水分レベルまで乾燥した。このフィルムを約２３ｍｍ掛ける３４ｍｍの個々のフィルム層（ＡからＤ）に切断した。
【００６４】
フィルム層ＡからＤにより３つの二層フィルムを準備した。３つの二層フィルムは、（１）フィルム層Ａとフィルム層Ｂ、（２）フィルム層Ａとフィルム層Ｃ、（３）フィルム層Ａとフィルム層Ｄ、である。
【００６５】
特に、各フィルム層は熱および極めて小さな圧力（フジ・インパルス・シーラー(Fuji Impulse Sealer)モデルＶ−３００）を使って共にラミネートした。フジ・インパルス・シーラーは２つの対向する金属アームまたは圧盤を持っており、そのそれぞれが金属上の平坦な加熱テープを持っている。フィルムを対向するアームの間に置き、そして一方のアームを他方のアームに合うように手作業で下降させ、フィルムにシールした。そのようにして、熱および極めて小さな人手の圧力、すなわちアームと合わせてシールを可能にするのに十分な圧力によってフィルムをシールした。フジ・インパルス・シーラーの設定に対するシール時間と温度は以下の通りである。
【００６６】
【表３】
2008515403.tif 000005
【００６７】
準備した３つの二層フィルムは組成的に異なる層を含んでいた。各フィルム層は同じ組成の他の層にラミネートして、組成的に類似した２つの層を持った二層フィルムを形成することができる。
【００６８】
［実施例Ｅ］
本発明の水溶性のフィルム組成を以下の成分を使って準備した。ポリエチレンオキシド、ヒドロキシプロピルメチルセルロース、ポリデキストロース、およびビタミンＣである。これらの成分を、均一な混合が達成されるまで混合することによって組み合わせ、そして次に、２５０ミクロンに設定したマイクロメーターで調節可能なウェッジバーを備えたＫコントロールコータを使ってリリースペーパー上でフィルムにキャスティングした。実施例Ａ〜Ｄで上述したように、ウェッジバー設定で均一厚さのフィルムを作った。これによりフィルムは含有物および厚さが均一となった。
【００６９】
このフィルムを乾燥し、約２３ｍｍ掛ける３４ｍｍの個々のフィルム層（小片）に切断した。約２５ｍｇのデキストロメトルファン(dextromethorphan) ＨＢｒ（６０％ｗ／ｗ）をフィルムの１つの層の上に振り掛けた。もう一つのフィルムの層はデキストロメトルファンを含有するフィルムの最上部に配置した。２つのフィルム層を、（フジ・インパルス・シーラーを使って）実施例Ａ〜Ｄで上述したように熱および極めて小さな圧力で共にラミネートし、それによって二層フィルムプロダクトの中に薬剤を封入した。
【００７０】
［実施例Ｆ〜ＡＡ］
本発明の水溶性のフィルム組成を表３に記載した各量を使って準備した。
【００７１】
【表４】
2008515403.tif 000006
【００７２】
それぞれの組成に対する上記成分を、均一な混合が達成されるまで混合することによって組み合わせ、そして次に、実施例Ａ〜Ｄで上述したように、マイクロメーターで調節可能なウェッジバーを備えたＫコントロールコータを使ってリリースペーパー上でフィルムにキャスティングした。上記バーを、組成ＦからＡＡに対する種々のミクロン設定値、すなわちそれぞれの組成に対する特定の設定により４００ミクロンから６２０ミクロンまでの値に設定した。それぞれの組成に対するウェッジバー設定で均一な厚さのフィルムを作った。従ってフィルムは、含有物と厚さが均一であった。
【００７３】
このフィルムを約１７分の間、８０℃で種々の水分レベルまで乾燥した。乾燥したフィルムは約１０％またはそれ未満の水分レベルを持っていた。そのフィルムを個々のフィルム片または層に切断した。個々の小片または層を、（フジ・インパルス・シーラーを使って）実施例Ａ〜Ｄで上述したように熱および極めて小さな圧力で１つのエッジをシールした。組成ＦからＡＡに対する加熱シールの結果を下記４に提供する。具体的に、表４は、それぞれの組成をシールした温度（または範囲）を記載しており、あるいは、そうでないシールをしなかったものを示す。
【００７４】
【表５】
2008515403.tif 000007
【００７５】
組成Ｆは１６５℃でシールしたが、しかしながら、少なくとも一つの理由として、ポリエチレンオキシドとポリデキストロースの欠如のために、それは遅い溶解時間を持っていた。特に、低温水中に置かれる場合、組成Ｆの二層フィルムは約３分１０秒で開き始めた。約１０分後にフィルムが漏れ始めた。すなわち、フィルムの弱い箇所が漏れて離層し始めた。
【００７６】
他の残りの組成は、全てより速い溶解時間を持っていたが、しかしながら、いくつかの組成は、上記表４に示したようにシールしなかった。一般に、これらの組成は、その溶解温度またはガラス転移温度がフジ・ヒート・シーラー(heat sealer：加熱シール装置)の温度範囲（約８５〜２３０℃）の中に入らなかったために、シールを欠いていた。これは、商業的に利用可能なヒート・シーラーであり、他の商業的に入手可能な通常の温度範囲での加熱シール装置に類似したものである。このような商業的に利用可能な装備を、薄いフィルムをシールし、そのフィルムに適切な粘着性レベルを提供するためのこれらの温度範囲で使うことを可能にするために、ポリマー組成は均衡がとれている必要がある。
【００７７】
さらに詳細には、組成Ｇは、少なくとも一つの理由として、主に高いガラス転移温度（約１６０℃）を持つＨＰＭＣ（７５％）と、ポリマー組成の全体的なガラス転移温度を下げるように機能するさらに少ない量のＰＥＯ（２５％）とを含んでいたため、テストされる温度範囲でシールしなかった。組成Ｇは、ガラス転移温度を下げるの助けるための可塑剤も含まなかった。
【００７８】
組成Ｍは、テストをするには非常に粘着性が高いために、シールをしなかったものとして示している。組成Ｍは、少なくとも一つの理由として、ＨＰＭＣよりも低いガラス転移温度と、さらに可塑剤を有する１００％のＨＰＣを含んでいたために、非常に粘着性が高かった。
【００７９】
組成Ｐは、少なくとも一つの理由として、組成Ｇに類似して、主にＨＰＭＣ（７５％）と、２５％だけのＨＰＣとを含んでいたため、テストされる温度範囲でシールしなかった。組成Ｐは、非常に少ない量のＨＰＣを含有し、ＰＥＯは全く含有していなかった。さらに、組成Ｐはガラス転移温度を下げるための可塑剤を含有しなかった。
【００８０】
組成Ｑは、少なくとも一つの理由として、ＨＰＭＣとＨＰＣの５０％／５０％のブレンドのみを含有し、シールを可能にするのに十分なガラス転移温度を下げるＰＥＯまたは可塑剤を含有しないため、テストされる温度範囲でシールしなかった。
【００８１】
組成Ｒは、少なくとも一つの理由として、主にＨＰＭＣ（７５％）と、十分ではないＰＥＯとＨＰＣ（それぞれ１２．５％）を含有し、可塑剤を含有しないため、テストされる温度範囲でシールしなかった。これと対照的に、共に同じポリマー比率（７５％／１２．５％／１２．５％）を含んだ組成ＵとＷを、テストされる範囲でシールした。組成物ＵとＷは、それぞれ、シールを可能にするのに十分なガラス転移温度を下げる可塑剤を含んでいた。
【００８２】
同じく組成Ｒと対照的に、組成ＺとＡＡはいずれも同じポリマーの組み合わせ（ＨＰＭＣ、ＰＥＯ、およびＨＰＣ）を含有していたが、しかしながら、より多い量のＰＥＯとＨＰＣに対して、より低い量のＨＰＭＣを含有していた。いずれの組成も可塑剤を含まなかったが、どちらもテストされる範囲内でシールした。ＰＥＯとＨＰＣはいずれもＨＰＭＣより低いガラス転移温度を持ち、また、シールが形成されるように、ポリマー組成の溶解温度を下げるのに十分な量が存在していた。
【００８３】
組成Ｔは、少なくとも一つの理由として、組成ＰでのようにＰＥＯを全く含まなかったため、テストされる温度範囲でシールしなかった。組成Ｔは低いレベルの可塑剤（１０％）を含んでいたけれども、ポリマーのブレンドにおいていくらかの量のＰＥＯがなく、シールを可能にするのには十分ではなかった。
【００８４】
二層フィルムは、層の間のポケットに特殊調製粉乳を含有した組成Ｙ、Ｚ、およびＡＡから準備した。二層フィルムを、それぞれ約２オンスの低温水を収容した哺乳ビンに加え、約１分から２分の間振り混ぜた。組成Ｙから結果として得られた形成物は、いくらかの非溶解粒子を含んでいたが、それ対し、組成ＺとＡＡは際立った非溶解粒子を有しなかった。
【００８５】
［実施例ＡＢ〜ＡＨ］
本発明の水溶性のフィルム組成を、表５で記載したポリマー組成を使って準備した。
【００８６】
【表６】
2008515403.tif 000008
【００８７】
上記成分を、均一な混合が達成されるまで混合することによって組み合わせ、そして次に、実施例Ａ〜Ｄで上述したように、調節可能なウェッジバーを備えたＫコントロールコータを使ってリリースペーパー上でフィルムにキャスティングした。ウェッジバーを、組成ＡＧからＡＨに対する種々のミクロン設定値、すなわちそれぞれの組成に対する特定の設定により３５０ミクロンから４５０ミクロンまでの値に設定した。それぞれの組成に対するウェッジバー設定で均一な厚さのフィルムを作った。従ってフィルムは、含有物と厚さが均一であった。
【００８８】
このフィルムを約１２分〜１３分の間、８０℃で種々の水分レベルまで乾燥した。乾燥したフィルムは約８％未満の水分レベルを持っていた。
【００８９】
フィルムＡＢおよびＡＣは乾燥の際に収縮し、脆化および層間剥離した。このように、フィルムＡＢとＡＣは、ポリマー組成においてカルボキシメチルセルロースと組み合わせる時に非常に低い量のポリエチレンオキシド（それぞれ２５％および３７．５％）を持っていた。それと対照的に、同様にポリエチレンオキシドとカルボキシメチルセルロースの両方を含有したフィルムＡＤとＡＥは柔軟であり、良好な引き裂き抵抗を示しており、そして二層フィルムを形成するためにシールした。フィルムＡＤとＡＥはフィルムＡＢとＡＣよりも多い量のポリエチレンオキシド（それぞれ５０％と７５％）を含んでいた。
【００９０】
フィルムＡＤは、フジ・インパルス・シーラーを使って約４５〜１０９℃の温度でシールした。層の間のポケットに粉末のクール・エイド(KOOL-AID)を含んだ二層フィルムを準備した。各層をフジ・インパルス・シーラーを使って約４５℃でシールした。クール・エイドを含有した二層フィルムを約７４℃の水を収容したビーカーに加えた。このフィルムは高温水中で開き、約４秒でクール・エイドを開放し、１０秒未満で実質的または完全に溶解した。
【００９１】
フィルムＡＥはフジ・インパルス・シーラーを使って約８５℃の温度でシールした。
【００９２】
フィルムＡＦ（１００％ＰＥＯ）は柔軟であり、良好な引き裂き抵抗と強度を示し、そして二層フィルムを形成するためにシールした。フィルムＡＦは約４５〜８５℃の温度でシールした。
【００９３】
引き裂き抵抗は、フィルムの対向する端部で引っ張ることによって部品がフィルムを引き裂くようにするパネルテストによって測定した。きれいに裂けたフィルムは低い評価を受けるようにした。少し伸びてから破れ始めたフィルムは中程度の評価を受けるようにし、また伸びて裂けるのが困難だったフィルムは高い評価を受けるようにした。
【００９４】
層の間のポケットに粉末のクール・エイドを含んだ二層フィルムＡＦを準備した。各層をフジ・インパルス・シーラーを使って約４５℃でシールした。二層フィルムの１つを約８０℃の水を収容したビーカーに加えた。このフィルムは高温水中で開いて溶解し、約１０秒未満でクール・エイドを開放した。第２の二層フィルムを約２２℃の水を収容したビーカーに加えた。このフィルムは約２０秒未満で低温水中で開いて実質的または完全に溶解した。
【００９５】
フィルムＡＧとＡＨは、ポリマー組成にポリエチレンオキシドとポリデキストロースを含んでいた。いずれのフィルムも柔軟であり、良好な引き裂き抵抗と強度を示し、そして二層フィルムを形成するためにシールした。
【００９６】
フィルムＡＧはフジ・インパルス・シーラーを使って約４５〜８５℃の温度でシールした。層の間のポケットに粉末のクール・エイドを含んだ二層フィルムＡＦを準備した。各層を約４５℃と８５℃でシールした。二層フィルムの１つを約８０℃の水を収容したビーカーに加えた。このフィルムは高温水中で開いて溶解し、約１０秒未満でクール・エイドを開放した。第２の二層フィルムを約２２℃の水を収容したビーカーに加えた。このフィルムは約２０秒未満で低温水中で開いて実質的または完全に溶解した。
【００９７】
フィルムＡＨはフジ・インパルス・シーラーを使って約６０〜８５℃の温度でシールした。３つの二層フィルムを準備した。二層フィルムは、層の間のポケットに粉末のクール・エイドを含んでいた。この二層フィルムを約１９℃の水を収容したビーカーに加えた。このフィルムは低温水中で開いて溶解し、約２０秒未満でクール・エイドを開放した。第２の二層フィルムは層の間のポケットにコーヒーを含んでいた。この二層フィルムを約７５℃の水を収容したビーカーに加えた。このフィルムは高温水中で開いて溶解し、約１１秒でコーヒーを開放した。第３の二層フィルムも層の間のポケットにコーヒーを含んでいた。この二層フィルムを約２２℃の水を収容したビーカーに加えた。このフィルムは約３５秒で開いて低温水中に実質的または完全に溶解した。
【００９８】
［実施例ＡＩ］
層の間のポケットにコーヒーを含んだ二層フィルムを準備した。詳細には、コーヒーを含有した３つの二層フィルムを、組成ＡＦ、ＡＧ、およびＡＨ（上記表５に記載した成分）を使って準備した。これらの組成は、それぞれ、０％、２０％、および４０％のポリデキストロースを含有していた。３つの二層フィルムを約８０〜８５℃の水を収容したビーカーに加えた。高温水中で開いて実質的または完全に溶解するのに要する時間を以下の表６に示す。
【００９９】
【表７】
2008515403.tif 000009
【０１００】
上記の表から見られるように、ポリエチレンオキシド二層フィルムへのポリデキストロースの付加は、シール特性に影響を与えることなく高温水での溶解度を改善する。
【０１０１】
ポケットにコーヒーを含有するさらに２つの二層フィルムを、組成ＡＦとＡＨから準備した。２つの二層フィルムを約２２℃の水を収容したビーカーに加えた。低温水中で開いて実質的または完全に溶解するのに要する時間は上記表６に示されている。
【図面の簡単な説明】
【０１０２】
【図１】本発明の一実施形態による二層フィルムの平面図である。
【図２】本発明の一実施形態による二層フィルムの側面図である。
【図２ａ】本発明の一実施形態による多層フィルムの側面図である。
【図３】本発明の他の実施形態による二層フィルムの平面図である。
【図４】図３の４−４線に沿った断面図である。
【図５】図４に類似した断面図であるが、本発明の代替の実施形態を示す。
【図６】図４に類似した断面図であるが、本発明の代替の実施形態を示す。
【図７】本発明の他の実施形態による二層フィルムの平面図である。
【図８】本発明の一実施形態による、二層フィルムを収容する哺乳ビンの側面図である。
【図９】本発明の他の実施形態による、二層フィルムを収容する多数の室を持った外側容器の側面図である。
【符号の説明】
【０１０３】
１０  フィルム
２０  フィルム
３０  フィルム
１００  第１のフィルム層
１１０  直面係合ポイント
１２０  折り目
２００  第２のフィルム層
３００  ポケット
４００  哺乳ビン
５００  外側容器
５１０、５２０  室
５３０  蓋
５４０  室
【図１】
2008515403.tif 000010
【図２】
2008515403.tif 000011
【図２Ａ】
2008515403.tif 000012
【図３】
2008515403.tif 000013
【図４】
2008515403.tif 000014
【図５】
2008515403.tif 000015
【図６】
2008515403.tif 000016
【図７】
2008515403.tif 000017
【図８】
2008515403.tif 000018
【図９】
2008515403.tif 000019
【国際調査報告】
2008515403.tif 000020
2008515403.tif 000021
2008515403.tif 000022